(57)【特許請求の範囲】
【請求項１】
希土類元素を含む磁石素体と、この磁石素体に設けられた保護膜とを備えた希土類磁石であって、
前記保護膜は、多結晶状の第１保護膜と、多結晶状であり前記第１保護膜よりも大きな平均結晶粒径を有する第２保護膜と、多結晶状であり前記第２保護膜よりも小さな平均結晶粒径を有する第３保護膜とを、前記磁石素体の側からこの順に有することを特徴とする希土類磁石。
【請求項２】
前記第１保護膜の平均結晶粒径は、０．５μｍ以下であることを特徴とする請求項１記載の希土類磁石。
【請求項３】
前記第２保護膜は柱状結晶状であることを特徴とする請求項１記載の希土類磁石。
【請求項４】
前記柱状結晶が放射状に成長していることを特徴とする請求項３記載の希土類磁石。
【請求項５】
前記第１保護膜，前記第２保護膜および前記第３保護膜はニッケルを含む金属によりそれぞれ構成されることを特徴とする請求項１記載の希土類磁石。
【請求項６】
前記第１保護膜および前記第３保護膜の平均結晶粒径は、前記第２保護膜の平均結晶粒径よりも小さいことを特徴とする請求項１記載の希土類磁石。
【発明の詳細な説明】
【技術分野】
【０００１】
本発明は、希土類元素を含む磁石素体と、この磁石素体に設けられた保護膜とを有する希土類磁石に関する。
【背景技術】
【０００２】
希土類磁石としては、例えば、Ｓｍ−Ｃｏ5 系、Ｓｍ2 −Ｃｏ17系、Ｓｍ−Ｆｅ−Ｎ系、あるいはＲ−Ｆｅ−Ｂ系（Ｒは希土類元素を表す）が知られており、高性能な永久磁石として用いられている。このうちＲ−Ｆｅ−Ｂ系は、希土類元素としてサマリウム（Ｓｍ）よりも豊富に存在し価格が比較的安いネオジム（Ｎｄ）を主として用いており、鉄（Ｆｅ）も安価であることに加えて、Ｓｍ−Ｃｏ系などと同等以上の磁気性能を有することから、特に注目されている。
【０００３】
ところが、このＲ−Ｆｅ−Ｂ系希土類磁石は、主成分として酸化され易い希土類元素と鉄とを含有するために、耐食性が比較的低く、性能の劣化およびばらつきなどが課題となっている。
【０００４】
このような希土類磁石の耐食性の低さを改善することを目的として、耐酸化性の金属などよりなる保護膜を表面に形成することが提案されている。例えば、特許文献１にはニッケル（Ｎｉ）のめっき層を２層積層したものが記載されており、特許文献２にはニッケルのめっき層の上にニッケル−硫黄（Ｓ）合金のめっき層を積層したものが記載されている。
【特許文献１】特許第２５９９７５３号公報
【特許文献２】特開平７−１０６１０９号公報
【発明の開示】
【発明が解決しようとする課題】
【０００５】
しかしながら、これらの保護膜により希土類磁石の耐食性は確かに向上するのであるが、塩化物あるいは亜硫酸ガスなどの厳しい雰囲気環境下ではわずかなピンホールが存在しても腐食してしまうので、更なる改善が求められていた。
【０００６】
本発明はかかる問題点に鑑みてなされたもので、その目的は、優れた耐食性を有する希土類磁石を提供することにある。
【課題を解決するための手段】
【０００７】
本発明による希土類磁石は、希土類元素を含む磁石素体と、この磁石素体に設けられた保護膜とを備えたものであって、保護膜は、多結晶状の第１保護膜と、多結晶状であり第１保護膜よりも大きな平均結晶粒径を有する第２保護膜と、多結晶状であり第２保護膜よりも小さな平均結晶粒径を有する第３保護膜とを、磁石素体の側からこの順に有するものである。
【０００８】
なお、第１保護膜の平均結晶粒径は０．５μｍ以下であることが好ましく、第２保護膜は柱状結晶状であることが好ましい。第２保護膜が柱状結晶状である場合には、その柱状結晶が放射状に成長しているのが好ましい。上記した第２保護膜の「平均結晶粒径」とは、その第２保護膜が柱状結晶状である場合における長径方向の平均粒径である。第１保護膜，第２保護膜および第３保護膜はニッケルを含む金属によりそれぞれ構成されることが好ましい。第１保護膜および第３保護膜の平均結晶粒径は、第２保護膜の平均結晶粒径よりも小さいことが好ましい。
【発明の効果】
【０００９】
本発明による希土類磁石によれば、平均結晶粒径が小さい第１保護膜を磁石素体と第２保護膜との間に設けるようにしたので、保護膜の緻密性を向上させることができ、ピンホールの生成を抑制することができる。よって、耐食性を向上させることがでる。
【発明を実施するための最良の形態】
【００１０】
以下、本発明の実施の形態について詳細に説明する。
【００１１】
図１は本発明の一実施の形態に係る希土類磁石の構成を表すものである。この希土類磁石は、希土類元素を含む磁石素体１０と、磁石素体１０に設けられた保護膜２０とを有している。
【００１２】
磁石素体１０は、遷移金属元素と希土類元素とを含む永久磁石により構成されている。希土類元素というのは、長周期型周期表の３族に属するイットリウム（Ｙ）およびランタノイドのランタン，セリウム（Ｃｅ），プラセオジム（Ｐｒ），ネオジム，プロメチウム（Ｐｍ），サマリウム，ユウロピウム（Ｅｕ），ガドリニウム（Ｇｄ），テルビウム（Ｔｂ），ジスプロシウム（Ｄｙ），ホルミウム（Ｈｏ），エルビウム（Ｅｒ），ツリウム（Ｔｍ），イッテルビウム（Ｙｂ），ルテチウム（Ｌｕ）の１６元素の総称である。
【００１３】
磁石素体１０を構成する永久磁石としては、例えば、１種以上の希土類元素と、鉄と、ホウ素とを含有するものが挙げられる。この磁石素体１０は、実質的に正方晶系の結晶構造の主相と、希土類リッチ相と、ホウ素リッチ相とを有している。主相の粒径は１００μｍ以下であることが好ましい。希土類リッチ相およびホウ素リッチ相は非磁性相であり、主に主相の粒界に存在している。非磁性相は、通常、０．５体積％〜５０体積％含まれている。
【００１４】
希土類元素としては、例えば、ネオジム，ジスプロシウム，プラセオジム，およびテルビウムのうち少なくとも１種を含むことが好ましい。
【００１５】
希土類元素の含有量は８原子％〜４０原子％であることが好ましい。８原子％未満では、結晶構造がα−鉄と同一の立方晶組織となるので、高い保磁力（ｉＨｃ）を得ることができず、４０原子％を超えると、希土類リッチな非磁性相が多くなり、残留磁束密度（Ｂｒ）が低下してしまうからである。
【００１６】
鉄の含有量は４２原子％〜９０原子％であることが好ましい。鉄が４２原子％未満であると残留磁束密度が低下してしまい、９０原子％を超えると保磁力が低下してしまうからである。
【００１７】
ホウ素の含有量は２原子％〜２８原子％であることが好ましい。ホウ素が２原子％未満であると菱面体組織となるので保磁力が不十分となり、２８原子％を超えるとホウ素リッチな非磁性相が多くなるので残留磁束密度が低下してしまうからである。
【００１８】
なお、鉄の一部をコバルトで置換するようにしてもよい。磁気特性を損なうことなく温度特性を改善することができるからである。この場合、コバルトの置換量は、Ｆｅ1-x Ｃｏx で表すと原子比でｘが０．５以下の範囲内であることが好ましい。これよりも置換量が多いと磁気特性が劣化してしまうからである。
【００１９】
また、ホウ素の一部を炭素（Ｃ），リン（Ｐ），硫黄，および銅のうちの少なくとも１種で置換するようにしてもよい。生産性の向上および低コスト化を図ることができるからである。この場合、これら炭素，リン，硫黄および銅の含有量は、全体の４原子％以下であることが好ましい。これよりも多いと磁気特性が劣化してしまうからである。
【００２０】
更に、保磁力の向上、生産性の向上、および低コスト化のために、アルミニウム（Ａｌ），チタン（Ｔｉ），バナジウム（Ｖ），クロム（Ｃｒ），マンガン（Ｍｎ），ビスマス（Ｂｉ），ニオブ（Ｎｂ），タンタル（Ｔａ），モリブデン（Ｍｏ），タングステン（Ｗ），アンチモン（Ｓｂ），ゲルマニウム（Ｇｅ），スズ（Ｓｎ），ジルコニウム（Ｚｒ），ニッケル，ケイ素（Ｓｉ），ガリウム（Ｇａ），銅あるいはハフニウム（Ｈｆ）等の１種以上を添加してもよい。この場合、添加量は総計で全体の１０原子％以下とすることが好ましい。これよりも多いと磁気特性の劣化を招いてしまうからである。
【００２１】
加えて、不可避的不純物として、酸素（Ｏ），窒素（Ｎ），炭素あるいはカルシウム（Ｃａ）等が全体の３原子％以下の範囲内で含有されていてもよい。
【００２２】
磁石素体１０を構成する永久磁石としては、また例えば、１種以上の希土類元素と、コバルトとを含有するもの、あるいは１種以上の希土類元素と、鉄と、窒素とを含有するものも挙げられる。具体的には、例えば、Ｓｍ−Ｃｏ5 系あるいはＳｍ2 −Ｃｏ17系（数字は原子比）などのサマリウムとコバルトとを含むものや、または、Ｎｄ−Ｆｅ−Ｂ系などのネオジムと鉄とホウ素とを含むものが挙げられる。
【００２３】
保護膜２０は、第１保護膜２１と第２保護膜２２と第３保護膜２３とを磁石素体１０の側からこの順に積層して有している。これら第１保護膜２１，第２保護膜２２および第３保護膜２３はそれぞれ多結晶状であり、例えば金属のめっき膜により構成されている。なお、この金属というのは、単体のみでなく、合金も含んでいる。
【００２４】
これらの平均結晶粒径は、第２保護膜２２よりも第１保護膜２１および第３保護膜２３の方が小さくなっている。第１保護膜２１を微結晶化することにより、保護膜２０と磁石素体１０との界面の緻密性を向上させることができ、ピンホールの数を減少させることができるからである。また、第３保護膜２３を微結晶化することにより、保護膜２０の表面も緻密化することができ、ピンホールの数をより減少させることができるからである。第１保護膜２１の平均結晶粒径は０．５μｍ以下であることが好ましく、第３保護膜２３の平均結晶粒径も同様に０．５μｍ以下であることが好ましい。
【００２５】
一方、第２保護膜２２は例えば柱状結晶状であることが好ましい。高い耐食性を得ることができるからである。なおこの柱状結晶状というのは、一方向の粒径がそれに対して垂直な方向の粒径よりも長い結晶がある程度の傾向を持って配列している状態と意味し、必ずしも同一方向に配列している必要はない。逆に、図２に示したように、放射状に柱状結晶が成長している方が好ましい。図２は集束イオンビーム（ＦＩＢ：Focused Ion Beam）を用いたＳＩＭ（Scanning Ion Microscopy ；走査イオン顕微鏡）像であり、図３に網かけで示した領域に対応する部分が第２保護膜２２である。このような構造の方が結晶粒界が比較的複雑に入り組むので、外部からの浸食物質が粒界において拡散することを抑制することができるからである。第２保護膜２２における柱状結晶の大きさは、長径方向の平均粒径が２μｍ以上、短径方向の平均粒径が１μｍ以下、更には０．５μｍ以下であることが好ましい。なお、このように柱状結晶状である場合には、第２保護膜２２の平均結晶粒径は長径方向の平均粒径を意味する。
【００２６】
この保護膜２０では、隣り合う膜（第１保護膜２１および第２保護膜２２、あるいは第２保護膜２２および第３保護膜２３）が互いに異なる結晶組織（平均結晶粒径の差異に基づく結晶組織）を有しているため、隣り合う膜が互いに等しい結晶組織を有している場合よりも、保護膜２０の形成工程（めっき工程）においてピンホールを打ち消しやすい傾向にある。すなわち、単純なピンホールに関しては、保護膜２０を多層膜とすることによりめっき工程（めっき膜の成長過程）においてピンホールが埋められるため、その保護膜２０中にピンホールが残存しにくくなる。ただし、磁石素体１０のような粉末冶金の焼結合金は粒径が粗いため、その磁石素体１０の粒界部分を１層のめっき膜だけでは覆いきれない（ピンホールを埋めきれない）場合がある。この点に関して、隣り合う膜が互いに異なる結晶組織を有していれば、一方の膜（下地膜上に形成される膜）が他方の膜（下地膜）とは異なる膜成長を示すため、磁石素体１０の粒界部分をめっき膜で十分に覆う（ピンホールを埋める）ことができる。特に、柱状結晶状の膜（ここでは第２保護膜２２）は隙間を生じさせないように電析成長するため、ピンホールを埋めることに適している。この観点による最も好ましい保護膜２０の膜構造は、小さい平均結晶粒径を有する膜と柱状結晶状を有する膜とが交互に積層された積層構造である。
【００２７】
保護膜２０を構成する材料としては、例えば、第１保護膜２１，第２保護膜２２および第３保護膜２３はニッケルまたはニッケル合金が好ましい。高い耐食性を得ることができるからである。なお、上記した保護膜２０を構成する材料は、必ずしもニッケルまたはニッケル合金に限らず、例えば、銅、銅合金、錫または錫合金であってもよい。
【００２８】
この希土類磁石は、例えば、磁石素体１０を形成したのち、磁石素体１０の上に、第１保護膜２１，第２保護膜２２および第３保護膜２３を順に積層して保護膜２０を形成することにより製造することができる。
【００２９】
磁石素体１０は、例えば次のようにして焼結法により形成することが好ましい。まず、所望の組成の合金を鋳造し、インゴットを作製する。次いで、得られたインゴットを、スタンプミル等により粒径１０μｍ〜８００μｍ程度に粗粉砕し、更にボールミル等により粒径０．５μｍ〜５μｍ程度の粉末に微粉砕する。続いて、得られた粉末を、好ましくは磁場中において成形する。この場合、磁場強度は１００００×１０3 ／（４π）Ａ／ｍ（＝１０ｋＯｅ）以上、成形圧力は１Ｍｇ／ｃｍ2 〜５Ｍｇ／ｃｍ2 程度とすることが好ましい。
【００３０】
そののち、得られた成形体を、１０００℃〜１２００℃で０．５時間〜２４時間焼結し、冷却する。焼結雰囲気は、アルゴン（Ａｒ）ガス等の不活性ガス雰囲気または真空とすることが好ましい。更にそののち、不活性ガス雰囲気中で、５００℃〜９００℃にて１時間〜５時間時効処理を行うことが好ましい。この時効処理は複数回行ってもよい。
【００３１】
なお、２種以上の希土類元素を用いる場合には、原料としてミッシュメタル等の混合物を用いるようにしてもよい。また、磁石素体１０を焼結法以外の方法により製造するようにしてもよく、例えばバルク体磁石を製造する際のいわゆる急冷法により製造するようにしてもよい。
【００３２】
また、第１保護膜２１，第２保護膜２２および第３保護膜２３は、電気めっきにより形成することが好ましい。めっき浴は形成したいめっき膜に応じて選択する。その際、めっき浴の種類またはめっき時の電流密度を調節することにより、第１保護膜２１，第２保護膜２２および第３保護膜２３の平均結晶粒径および結晶の形状を制御する。例えば、第１保護膜２１は過電圧を加えて電流密度を０．３Ａ／ｄｍ2 以上１Ａ／ｄｍ2 以下とすることにより微結晶化することができ、第２保護膜２２は例えば電流密度を０．０１Ａ／ｄｍ2 以上０．３Ａ／ｄｍ2 以下とし、かつ適切な光沢剤を添加することにより柱状結晶状とすることができ、第３保護膜２３は例えば電流密度を０．０１Ａ／ｄｍ2 以上０．３Ａ／ｄｍ2 以下し、かつ適切な光沢剤を添加することにより微結晶化することができる。
【００３３】
上記しためっき用の光沢剤としては、例えば、必要に応じて半光沢添加剤または光沢添加剤を用いることが可能である。この半光沢添加剤としては、例えば、ブチンジオール、クマリン、ポロパギルアルコールまたはホルマリンなどの硫黄を含まない有機物などが挙げられる。また、光沢添加剤のうち、一次光沢剤としては、例えば、サッカリン、１，５−ナフタリンジスルホン酸ナトリウム、１，３，６−ナフタレントリスルホン酸ナトリウム、パラトルエンスルホンアミドなどが挙げられ、二次光沢剤としては、例えば、クマリン、２−ブチン−１，４−ジオール、エチレンシアンヒドリン、プロパギルアルコール、ホルムアルデヒド、チオ尿素、キノリンまたはピリジンなどが挙げられる。
【００３４】
なお、保護膜２０を形成する前に、前処理を行うようにしてもよい。前処理としては、例えば、アルカリによる脱脂あるいは有機溶剤による脱脂、およびそれに続いて行われる酸処理等による活性化がある。
【００３５】
この希土類磁石では、第１保護膜２１、第２保護膜２２および第３保護膜２３が磁石素体１０の側から順に積層して設けられているので、磁石素体１０と保護膜２０との界面および保護膜２０の表面の緻密性が向上し、腐食が抑制される。
【００３６】
このように本実施の形態によれば、第１保護膜２１、第２保護膜２２および第３保護膜２３を磁石素体１０の側からこの順に積層して有する保護層２０を設けるようにしたので、保護膜２０の緻密性を向上させることができ、ピンホールの数を減少させることができる。よって、耐食性を向上させることができる。
【００３７】
特に、第１保護膜２１の平均結晶粒径を０．５μｍ以下とするようにすれば、第２保護膜２２を柱状結晶状とするようにすれば、より高い効果を得ることができる。
【実施例】
【００３８】
更に、本発明の具体的な実施例について説明する。
【００３９】
（実施例１）
粉末冶金法によって作成したＮｄ−Ｆｅ−Ｂの焼結体を、アルゴン雰囲気中で６００℃にて２時間の熱処理を施したのち、５６×４０×８（ｍｍ）の大きさに加工し、さらにバレル研磨処理により面取りを行って磁石素体１０を得た。次いで、この磁石素体１０を、アルカリ性脱脂液で洗浄した後、硝酸溶液により表面の活性化を行い、良く水洗した。
【００４０】
続いて、磁石素体１０の表面に、半光沢添加剤を含むワット浴を用いて電気めっきによりニッケルめっき膜よりなる第１保護膜２１および第２保護膜２２を順に形成した。その際、電流密度を最初は０．７Ａ／ｄｍ2 を超えるように調整し、そののち０．３Ａ／ｄｍ2 に調整した。続いて、光沢添加剤を含むワット浴を用いて電気めっきによりニッケルめっき膜よりなる第３保護膜２３を形成した。その際、電流密度を０．３Ａ／ｄｍ2 で一定となるように調整した。これにより実施例１の希土類磁石を得た。
【００４１】
（実施例２）
以下の手順を除き、実施例１と同様の手順を経ることにより実施例２の希土類磁石を得た。すなわち、有機硫黄化合物光沢剤（１００ｍｇＬ（リットル））を含むワット浴を用いて電気めっきによりニッケル−硫黄合金膜よりなる第１保護膜２１を形成したのち、半光沢添加剤を含むワット浴を用いて電気めっきによりニッケルめっき膜よりなる第２保護膜２２を形成した。続いて、光沢添加剤を含むワット浴を用いて電気めっきによりニッケルめっき膜よりなる第３保護膜２３を形成した。その際、全て電流密度を０．３Ａ／ｄｍ2 で一定となるように調整した。
【００４２】
（実施例３）
以下の手順を除き、実施例１と同様の手順を経ることにより実施例３の希土類磁石を得た。すなわち、クエン酸ニッケル（２５０ｇ／Ｌ）およびホウ酸（４０ｇ／Ｌ）で構成されるめっき浴を用いて電気めっきにより第１保護膜２１を形成したのち、半光沢添加剤を含むワット浴を用いて電気めっきによりニッケルめっき膜よりなる第２保護膜２２を形成した。続いて、光沢添加剤を含むワット浴を用いて電気めっきによりニッケルめっき膜よりなる第３保護膜２３を形成した。その際、全て電流密度を０．３Ａ／ｄｍ2 で一定となるように調整した。
【００４３】
（実施例４）
以下の手順を除き、実施例１と同様の手順を経ることにより実施例４の希土類磁石を得た。すなわち、クエン酸ニッケルおよび次亜リン酸を主成分とするアンモニアアルカリ型の無電解ニッケルめっき浴を用いてニッケル−リン合金よりなる第１保護膜２１を形成したのち、半光沢添加剤を含むワット浴を用いて電気めっきによりニッケルめっき膜よりなる第２保護膜２２を形成した。続いて、光沢添加剤を含むワット浴を用いて電気めっきによりニッケルめっき膜よりなる第３保護膜２３を形成した。その際、全て電流密度を０．３Ａ／ｄｍ2 で一定となるように調整した。
【００４４】
（比較例１）
第１保護膜を形成しなかったことを除き、他は実施例１と同様にして希土類磁石を作製した。
【００４５】
（評価）
作製した実施例１〜４および比較例１の希土類磁石について断面のＦＩＢを用いたＳＩＭ像を観察した。図４に実施例１のＳＩＭ像を示す。図４に示したように、実施例１の希土類磁石は、磁石素体１０の上に、微結晶状の第１保護膜２１、柱状結晶状の第２保護膜２２、および微結晶状の第３保護膜２３が順に形成されていることが分かる。第１保護膜２１の平均結晶粒径は０．５μｍ以下、その厚みは約２μｍ、第２保護膜２２の長径方向の平均粒径は５μｍ〜１０μｍ、短径方向の平均粒径は０．７μｍ〜１μｍ、その厚みは約５μｍ、第３保護膜２３の平均結晶粒径は０．５μｍ以下、その厚みは約５μｍであった。
【００４６】
比較例１については図示しないが、磁石素体１０の上に柱状結晶状の第２保護膜および微結晶状の第３保護膜が順に形成されていた。第２保護膜の長径方向の平均粒径は５μｍ、短径方向の平均粒径は１μｍ、その厚みは約５μｍ、第３保護膜の平均結晶粒径は０．５μｍ以下、その厚みは約５μｍであった。
【００４７】
実施例１〜４および比較例１の希土類磁石について、水蒸気雰囲気、１２０℃、０．２×１０6 Ｐａにおける１００時間の加湿高温試験、およびＪＩＳ−Ｃ−００２３による２４時間の塩水噴霧試験を行い、耐食性を評価した。外観を肉眼で検査し、発錆の有無で合否を判定した。それらの結果を表１に示す。
【００４８】
【表１】
0003950166.tif 000002
【００４９】
表１に示したように、実施例１〜４によれば加湿高温試験も塩水噴霧試験も共に合格であったのに対して、比較例１では塩水噴霧試験において腐食がみられた。すなわち、微結晶状の第１保護膜２１を設けるようにすれば、優れた耐食性を得られることが分かった。
【００５０】
（実施例５）
めっき時間を調整することにより第１保護膜２１の平均粒径を０．５μｍ以下、その厚みを約２μｍ、第２保護膜２２の長径方向の平均粒径を１μｍ、短径方向の平均粒径を０．７μｍ、その厚みを約２μｍ、第３保護膜２３の平均粒径を０．５μｍ以下、その厚みを約７μｍとした点を除き、実施例１と同様の手順を経ることにより実施例５の希土類磁石を得た。
【００５１】
（実施例６）
めっき時間を調整することにより第１保護膜２１の平均粒径を０．５μｍ以下、その厚みを約２μｍ、第２保護膜２２の長径方向の平均粒径を２μｍ、短径方向の平均粒径を０．８μｍ、その厚みを約３μｍ、第３保護膜２３の平均粒径を０．５μｍ以下、その厚みを約７μｍとした点を除き、実施例１と同様の手順を経ることにより実施例６の希土類磁石を得た。
【００５２】
（実施例７）
めっき時間を調整することにより第１保護膜２１の平均粒径を０．５μｍ以下、その厚みを約５μｍ、第２保護膜２２の長径方向の平均粒径を６０μｍ、短径方向の平均粒径を１．５μｍ、その厚みを約７５μｍ、第３保護膜２３の平均粒径を０．５μｍ以下、その厚みを約２６μｍとした点を除き、実施例１と同様の手順を経ることにより実施例７の希土類磁石を得た。
【００５３】
（評価）
実施例１，５〜７の希土類磁石について、上記した加湿高温試験および塩水噴霧試験を行い、耐食性を評価した。それらの結果を表２に示す。
【００５４】
【表２】
0003950166.tif 000003
【００５５】
表２に示したように、実施例５において塩水噴霧試験で僅かな変色が確認された点を除き、実施例１，５〜７によっても、加湿高温試験も塩水噴霧試験も共に合格であった。すなわち、やはり優れた耐食性を得られることが分かった。
【００５６】
以上、実施の形態および実施例を挙げて本発明を説明したが、本発明は、上記実施の形態および実施例に限定されるものではなく、種々変形することができる。例えば、上記実施の形態および実施例では、磁石素体１０と、保護膜２０とを備える場合について説明したが、これら以外の他の構成要素を更に有していてもよい。例えば、磁石素体１０と保護膜２０との間、または保護膜２０の上に他の膜を有していてもよい。
【００５７】
また、上記実施の形態および実施例では、保護膜２０が第１保護膜２１、第２保護膜２２および第３保護膜２３を順に有する場合について説明したが、これら以外の他の構成要素を更に有していてもよい。
【産業上の利用可能性】
【００５８】
本発明による希土類磁石は、電気自動車用モーター、ハイブリッド自動車用モーター、ロボット用モーター、ハードディスクボイスコイル用モーター、光ピックアップ用モーター、あるいはスピンドルモーターなどに好適に用いることができる。
【図面の簡単な説明】
【００５９】
【図１】本発明の一実施の形態に係る希土類磁石の構成を表す断面図である。
【図２】図１に示した希土類磁石の断面構造を表すＳＩＭ写真である。
【図３】図２に示したＳＩＭ写真における第２保護膜を示すための説明図である。
【図４】実施例１の希土類磁石の断面構造を表すＳＩＭ写真である。
【符号の説明】
【００６０】
１０…磁石素体、２０…保護膜、２１…第１保護膜、２２…第２保護膜、２３…第３保護膜。
【図１】
0003950166.tif 000004
【図２】
0003950166.tif 000005
【図３】
0003950166.tif 000006
【図４】
0003950166.tif 000007